(57)【要約】【課題】短い書き込み時間と良好な表示特性を同時に実現可能な液晶表示素子を提供する。【解決手段】液晶組成物４５と、液晶組成物を挟持する少なくとも一方が透明なフィルム基板４１，４２と、を備えており、液晶組成物は、粘度をη、誘電率異方性をΔε、前記カイラルネマティック液晶組成物がプレーナ状態からフォーカルコニック状態となる電界強度をＥとしたときに、η／Δε1/2／Ｅ2の値が１．０以下で、屈折率異方性Δｎが０．２３以上とされている。【選択図】図２
2011133639.tif 000002
【特許請求の範囲】
【請求項１】
カイラルネマティック液晶組成物と、
前記カイラルネマティック液晶組成物を挟持する少なくとも一方が透明な電極基板と、を備え、
前記カイラルネマティック液晶組成物は、粘度をη、誘電率異方性をΔε、前記カイラルネマティック液晶組成物がプレーナ状態からフォーカルコニック状態となる電界強度をＥとしたときに、η／Δε1/2／Ｅ2の値が１．０以下で、屈折率異方性Δｎが０．２３以上であることを特徴とする液晶表示素子。
【請求項２】
前記カイラルネマティック液晶組成物は、等方相転移温度Ｔｃが８０℃以上であることを特徴とする請求項１に記載の液晶表示素子。
【請求項３】
前記カイラルネマティック液晶組成物と、光が入射する側の前記電極基板との間に、配向制御膜が設けられていることを特徴とする請求項１又は２に記載の液晶表示素子。
【請求項４】
前記カイラルネマティック液晶組成物と、前記一対の電極基板とを含む層を複数備え、
前記各層のカイラルネマティック液晶組成物は、それぞれ異なる波長の光を選択反射することを特徴とする請求項１〜３のいずれか一項に記載の液晶表示素子。
【請求項５】
前記層は３層あり、
前記各層のカイラルネマティック液晶組成物が選択反射する光は、赤、緑、青であることを特徴とする請求項４に記載の液晶表示素子。
【請求項６】
前記各層は、光が入射する側から、前記青を反射する層、前記緑を反射する層、前記赤を反射する層の順に配列されていることを特徴とする請求項５に記載の液晶表示素子。
【請求項７】
カイラルネマティック液晶組成物と、
前記カイラルネマティック液晶組成物を挟持する少なくとも一方が透明な電極基板と、を備え、
前記カイラルネマティック液晶組成物は、粘度をη、誘電率異方性をΔεとしたときに、η／Δε1/2の値が２３以下で、屈折率異方性Δｎが０．２３以上であることを特徴とする液晶表示素子。
【発明の詳細な説明】
【技術分野】
【０００１】
本件は、液晶表示素子に関する。
【背景技術】
【０００２】
近年、各企業・大学等では、電子ペーパーなどの液晶表示素子の開発が盛んに進められている。電子ペーパーは、電子書籍を筆頭に、モバイル端末機器のサブディスプレイやＩＣカードの表示部等、多用な応用方法が提案されている。電子ペーパーの表示方式の１つに、コレステリック相が形成される液晶組成物を用いるもの（コレステリック液晶）がある。このコレステリック液晶は、カイラルネマティック液晶とも呼ばれ、ネマティック液晶にキラル性の添加剤（カイラル材）を比較的多く（数十％）添加することにより、ネマティック液晶の分子が螺旋状のコレステリック相を形成する液晶である。
【０００３】
コレステリック液晶を用いた表示素子では、液晶層に所定の駆動電圧を印加するなどして液晶層における液晶分子の配列を制御することで、液晶表示素子に入射する外光を変調して目的とする画像を表示する。コレステリック液晶は液晶分子同士が螺旋構造を形成するという特徴を有しており、電界、磁界、温度等の外部刺激が印加されることで、プレーナ状態、フォーカルコニック状態、ホメオトロピック状態と呼ばれる３つの状態を示す。これら３つの状態は、それぞれ光透過性及び反射性が異なるため、３つの状態と外部刺激印加方法を適宜選択することにより表示を行うことができる。
【０００４】
表示方法としては、ホメオトロピック状態とフォーカルコニック状態とを用いるコレステリック−ネマティック相転移モードの表示や、プレーナ状態とフォーカルコニック状態とを用いる双安定モードの表示などを挙げることができる。その中でも、双安定モードの表示は、プレーナ状態とフォーカルコニック状態が外部刺激無印加状態でも安定であり、外部刺激無印加時（例えば電圧無印加時）においても表示状態が維持されるという双安定性（メモリ特性）を有している。特に、プレーナ状態において可視域に選択反射特性を有するコレステリック液晶を用いた反射型液晶表示素子は、メモリ性を有するとともに、偏光板やカラーフィルタを用いなくとも、明るい表示が可能である。このことから、コレステリック液晶を用いた液晶表示素子はメモリ性素子（表示状態が安定な素子）として注目されている。
【０００５】
最近では、長波長の光を選択反射可能で、応答速度が速く、駆動電圧が低減され、明るく、かつ耐熱安定性に優れた液晶表示素子を実現することを目的とした技術が出現してきている（特許文献１参照）。この技術は液晶組成物の粘度や誘電率異方性、屈折率異方性、等方相転移温度をそれぞれ限定することで、上記目的の実現を目指すものである。また、高コントラストで画像表示するとともに、低電圧駆動を可能にすることを目的とした技術も出現してきている（特許文献２参照）。この技術は、液晶組成物の誘電率異方性（Δε）、屈折率異方性（Δｎ）及び粘度をそれぞれ限定することで上記目的の実現を目指すものである。
【先行技術文献】
【特許文献】
【０００６】
【特許文献１】特開２００３−２９５２２５号公報
【特許文献２】特開２００２−２８７１６６号公報
【発明の概要】
【発明が解決しようとする課題】
【０００７】
上記のように、低消費電力化に非常に有効な表示素子であるコレステリック液晶表示素子は、携帯情報機器などに用いられる省電力表示素子や、その他様々な表示素子への応用が期待されている。
【０００８】
このように、様々な表示素子への応用が進むにつれ、液晶表示素子には用途に応じて短い書き込み時間と良好な表示特性とが同時に満足される必要が出てくる。
【０００９】
そこで本件は上記の課題に鑑みてなされたものであり、短い書き込み時間と良好な表示特性を同時に実現できる液晶表示素子を提供することを目的とする。
【課題を解決するための手段】
【００１０】
本明細書に記載の液晶表示素子は、カイラルネマティック液晶組成物と、前記カイラルネマティック液晶組成物を挟持する少なくとも一方が透明な電極基板と、を備え、前記カイラルネマティック液晶組成物は、粘度をη、誘電率異方性をΔε、前記カイラルネマティック液晶組成物がプレーナ状態からフォーカルコニック状態となる電界強度をＥとしたときに、η／Δε1/2／Ｅ2の値が１．０以下で、屈折率異方性Δｎが０．２３以上である液晶表示素子である。
【００１１】
本明細書に記載の液晶表示素子は、カイラルネマティック液晶組成物と、前記カイラルネマティック液晶組成物を挟持する少なくとも一方が透明な電極基板と、を備え、前記カイラルネマティック液晶組成物は、粘度をη、誘電率異方性をΔεとしたときに、η／Δε1/2の値が２３以下で、屈折率異方性Δｎが０．２３以上である液晶表示素子である。
【発明の効果】
【００１２】
本明細書に記載の液晶表示素子は、短い書き込み時間と良好な表示特性を同時に実現できるという効果を奏する。
【図面の簡単な説明】
【００１３】
【図１】一実施形態に係る液晶表示素子の構成を概略的に示す図である。
【図２】図１の緑表示部を取り出して示す図である。
【図３】図３（ａ）、図３（ｂ）は、コレステリック液晶の表示原理を示す図である。
【図４】ＸＧＡにおける書き込み時間（ｓ）とη／Δε1/2×１／Ｅ2との関係を示す実験データを示すグラフである。
【図５】Ｅを４．８（Ｖ／μｍ）とした場合の、書き込み時間（ｓ）とη／Δε1/2との関係を示す実験データを示すグラフである。
【図６】図６（ａ）は、緑表示部における、明るさに関する主観評価結果を示す図であり、図６（ｂ）は、緑表示部における、コントラスト比に関する主観評価結果を示す図である。
【図７】図７（ａ）は、青表示部における、明るさに関する主観評価結果を示す図であり、図７（ｂ）は、青表示部における、コントラスト比に関する主観評価結果を示す図である。
【図８】図８（ａ）は、赤表示部における、明るさに関する主観評価結果を示す図であり、図８（ｂ）は、赤表示部における、コントラスト比に関する主観評価結果を示す図である。
【図９】図９（ａ）は、緑表示部（単層）における、Δｎと明るさの関係を示す図であり、図９（ｂ）は、Δｎとコントラスト比との関係を示す図である。
【図１０】図１０（ａ）は、青表示部（単層）における、Δｎと明るさの関係を示す図であり、図１０（ｂ）は、Δｎとコントラスト比との関係を示す図である。
【図１１】図１１（ａ）は、赤表示部（単層）における、Δｎと明るさの関係を示す図であり、図１１（ｂ）は、Δｎとコントラスト比との関係を示す図である。
【図１２】液晶組成物の相転移温度Ｔｃと、駆動可能な温度の上限との関係を示すグラフである。
【図１３】温度と、２５℃の明るさで規格化した明るさとの関係を示すグラフである。
【図１４】液晶表示素子の製造方法を説明するための図である。
【発明を実施するための形態】
【００１４】
以下、液晶表示素子の一実施形態について、図１〜図１４に基づいて詳細に説明する。図１には、液晶表示素子１００が模式的に示されている。この液晶表示素子１００は、青（Ｂ）表示部１３０Ｂ、緑（Ｇ）表示部１３０Ｇ、赤（Ｒ）表示部１３０Ｒ、および光吸収層１４０が積層されている。
【００１５】
図２は、一例として、緑表示部１３０Ｇの構成(断面構造)を概略的に示す図である。この緑表示部１３０Ｇは、フィルム基板４１、４２と、ＩＴＯ電極４３，４４と、カイラルネマティック液晶組成物（以下、単に液晶組成物と呼ぶ）４５と、シール材４７と、構造物４９と、を有する。
【００１６】
フィルム基板４１，４２は、いずれも透光性を有している。フィルム基板４１，４２の材料としては、ＰＥＴ（Polyethylene Terephthalate）を用いることができる。ただし、これに限らず、例えば、ガラス基板やＰＣ（Polycarbonate）などのフィルム基板を使用することもできる。
【００１７】
ＩＴＯ電極４３，４４は、平行に配列された複数の帯状の電極から成り、ＩＴＯ電極４３とＩＴＯ電極４４とは、フィルム基板４１，４２に対して垂直な方向（図２の紙面上下方向）から見て互いに９０°の角度で交差するように配列されている。このＩＴＯ電極４３，４４の材料は、Indium Tin Oxide（ＩＴＯ：インジウム錫酸化物）である。ただし、これに代えて、Indium Zic Oxide（ＩＺＯ：インジウム亜鉛酸化物）等の透明導電膜などを用いた電極を採用することとしても良い。
【００１８】
なお、ＩＴＯ電極４３，４４上には絶縁性のある薄膜を形成しても良い。この絶縁性薄膜が厚い場合、駆動電圧の上昇が生じてしまい、汎用ＳＴＮドライバでの制御が困難となる。一方、絶縁性薄膜を設けないとリーク電流が流れてしまうため、消費電力が増大してしまう。この絶縁性薄膜は比誘電率が５前後であり、液晶よりも低いことから、絶縁性薄膜の厚みとしては概ね０．３μｍ以下が適している。なお、この絶縁性薄膜としては、ＳｉＯ2の薄膜、あるいは配向安定化膜として公知なポリイミド樹脂やアクリル樹脂などの有機膜を用いることができる。
【００１９】
液晶組成物４５は、室温でコレステリック相を示すコレステリック液晶組成物（カイラルネマティック液晶組成物）である。なお、液晶組成物４５の詳細については、後述する。
【００２０】
シール材４７は、液晶組成物４５をフィルム基板４１、４２間に封入するためのものである。なお、シール材４７の一部には、液晶組成物４５をフィルム基板４１，４２間の空間に注入するための開口が形成されており、当該開口は、液晶組成物４５注入後に封止材により封止されている。なお、封止材については、図２では図示していないが、図１４に符合４８を付して示している。
【００２１】
構造物４９は、アクリル系ネガレジストなどを材料とし、一対のフィルム基板４１，４２間のギャップを均一に保持するとともに、画素を仕切るためのものである。
【００２２】
なお、図１に示すその他の表示部（青表示部１３０Ｂ、赤表示部１３０Ｒ）も、上述した緑表示部１３０Ｇと同様の構成となっている。したがって、以下においては、青表示部１３０Ｂ及び赤表示部１３０Ｒの、緑表示部１３０Ｇと同一の構成部分については、同一の符合を用いて説明するものとする。
【００２３】
図１に示す光吸収層１４０は、赤表示部１３０Ｒの下側のフィルム基板の裏面側に設けられ、青表示部１３０Ｂ側から入射して、青表示部１３０Ｂ、緑表示部１３０Ｇ、赤表示部１３０Ｒを透過した光を吸収する性質を有している。
【００２４】
ここで、コレステリック液晶の表示原理を、図３（ａ）、図３（ｂ）に基づいて説明する。図３（ａ）は、緑表示部１３０Ｇの液晶組成物４５がプレーナ状態にある場合の液晶分子３６の配向状態を示し、図３（ｂ）は、緑表示部１３０Ｇの液晶組成物４５がフォーカルコニック状態にある場合の液晶分子３６の配向状態を示している。
【００２５】
図３（ａ）に示すように、プレーナ状態での液晶分子３６は、厚さ方向に順次回転して螺旋構造を形成し、螺旋構造の螺旋軸は基板面にほぼ垂直になる。プレーナ状態では、液晶分子の螺旋ピッチに応じた所定波長の入射光Ｌが選択的に液晶層で反射される。液晶層の平均屈折率をｎとし、螺旋ピッチをｐとすると、反射が最大となる波長λは、次式（１）で表される。
λ＝ｎ・ｐ      …（１）
【００２６】
従って、緑表示部１３０Ｇの液晶組成物４５でプレーナ状態時に光を選択的に反射させるには、λが所定値（緑表示部の場合、λ＝５６０）になるように平均屈折率ｎ及び螺旋ピッチｐを決める。平均屈折率ｎは液晶材料及びカイラル材を選択することで調整可能であり、螺旋ピッチｐは、カイラル材の含有率を調整することにより調節することができる。
【００２７】
一方、図３（ｂ）に示すように、フォーカルコニック状態での液晶分子３６は、基板面内方向に順次回転して螺旋構造を形成し、その螺旋軸は基板面にほぼ平行になる。この場合、緑表示部１３０Ｇは、反射波長の選択性を失い、入射光Ｌの殆どを透過させる。
【００２８】
このように、コレステリック液晶では、螺旋状に捻られた液晶分子３６の配向状態で入射光Ｌの反射透過を制御することができる。
【００２９】
なお、青表示部１３０Ｂ、赤表示部１３０Ｒも、上記と同様の表示原理で表示可能となっている。また、図１の液晶表示素子１００全体で見れば、青表示部１３０Ｂ側から入射した入射光が、青表示部１３０Ｂ、緑表示部１３０Ｇ、赤表示部１３０Ｒを透過した場合、透過光は、光吸収層１４０で吸収され、暗表示となり、いずれかの表示部（１３０Ｂ，１３０Ｇ，１３０Ｒ）で反射されれば、当該反射した表示部の色を表示する。
【００３０】
次に、液晶組成物４５について、図４〜図１３に基づいて詳細に説明する。本発明者は、（１）書き込み時間の観点、（２）明るさ及びコントラスト比の観点、及び（３）使用可能温度の観点、から必要とする液晶組成物の条件を決定している。
【００３１】
（１）書き込み時間の観点から
図４は、ＸＧＡ（eXtended Graphics Array：１０２４×７６８ピクセルの解像度）における書き込み時間（ｓ）とη／Δε1/2×１／Ｅ2との関係を示す実験データである。なお、ηは液晶組成物の粘度、Δεは誘電率異方性、Ｅはプレーナ状態（図３（ａ）参照）からフォーカルコニック状態（図３（ｂ）参照）となる電界強度を意味している。
【００３２】
図４に示すように、実験結果を最小二乗法により近似すると、書き込み時間（ｓ）とη／Δε1/2×１／Ｅ2とは、ほぼ比例関係にあることが分かる。本実施形態では、目標書き込み時間をＸＧＡで５（ｓ）以下に設定し、図４のグラフから、η／Δε1/2×1／Ｅ2を１．０以下とすることとした。このようにすることで、書き込み時間の短い、使いやすい液晶表示素子を実現することが可能となる。
【００３３】
ここで、液晶表示素子１００を４０Ｖまで印加可能な汎用ドライバで駆動させる場合、一般的には、電界強度Ｅは４．８（Ｖ／μｍ）程度となることが想定される。したがって、Ｅを４．８（Ｖ／μｍ）とした場合、書き込み時間（ｓ）とη／Δε1/2との関係を示す実験データ（図５）に示すように、η／Δε1/2を２３．０以下とすれば、書き込み時間をＸＧＡで５（ｓ）とすることができる。これにより、書き込み時間の短い、使いやすい液晶表示素子を実現することが可能となる。
【００３４】
（２）明るさ及びコントラスト比の観点から
本発明者は、図６（ａ）に示すように、明るさに関する主観評価を実施した。なお、「明るさ」とは硫酸バリウムにより作製した標準白色板における反射率を１００％とした場合の、プレーナ状態での輝度反射率をいう。この主観評価は、複数人の評価者が行ったものであり、点数０〜１を「悪い」、点数１〜２を「普通」、点数２〜３を「良い」とする評価である。図６（ａ）は、緑表示部（単層）を評価対象としているが、明るさが３０以上になったときに、評価の点数が２〜３（良い）の範囲に入っていることが分かる。このため、明るさとしては、３０以上を達成することが好ましいことになる。
【００３５】
また、本発明者は、図６（ｂ）に示すように、コントラスト比に関する主観評価も実施した。この主観評価も、複数人の評価者が行ったものであり、点数０〜１を「悪い」、点数１〜２を「普通」、点数２〜３を「良い」とする評価である。図６（ｂ）は、緑表示部（単層）を評価対象としているが、コントラスト比が１０以上となったときに、評価の点数が２〜３（良い）の範囲に入っていることが分かる。このため、コントラスト比としては、１０以上を達成することが好ましいことになる。
【００３６】
更に、本発明者は、同様の主観評価を、青表示部（単層）、及び赤表示部（単層）でも行った。その結果が図７、図８に示されている。図７（ａ）、図７（ｂ）に示すように、青表示部（単層）では、明るさが１１以上、コントラスト比が４以上で、評価の点数が２〜３の範囲に入った。また、図８（ａ）、図８（ｂ）に示すように、赤表示部（単層）では、明るさが１６以上、コントラスト比が４以上で、評価の点数が２〜３の範囲に入った。
【００３７】
図９（ａ）には、緑表示部（単層）における、液晶組成物の屈折率異方性Δｎと、明るさの関係が示されている。また、図９（ｂ）には、緑表示部における、Δｎと、コントラスト比との関係が示されている。これらの図に示すように、緑表示部では、主観評価の結果から、明るさを３０以上、かつコントラスト比を１０以上とするためには、Δｎを０．２３以上にする必要があることが分かる。
【００３８】
図１０（ａ）には、青表示部（単層）における、液晶組成物の屈折率異方性Δｎと、明るさの関係が示されている。また、図１０（ｂ）には、青表示部における、Δｎと、コントラスト比との関係が示されている。これらの図に示すように、青表示部では、主観評価の結果から、明るさを１１以上、かつコントラスト比を４以上とするためには、緑表示部と同様、Δｎを０．２３以上にする必要があることが分かる。
【００３９】
図１１（ａ）には、赤表示部（単層）における、液晶組成物の屈折率異方性Δｎと、明るさの関係が示されている。また、図１１（ｂ）には、赤表示部における、Δｎと、コントラスト比との関係が示されている。これらの図に示すように、赤表示部では、主観評価の結果から、明るさを１６以上、かつコントラスト比を４以上とするためには、Δｎを０．２２以上にする必要があることが分かる。
【００４０】
これらの結果を踏まえると、全ての表示部（単層）の明るさ及びコントラスト比を良好にするためには、Δｎを０．２３以上にするのが良い。なお、上記においては、評価及び説明の便宜上、表示部（単層）での主観評価としたが、本実施形態のようなカラー表示可能な複層の液晶表示素子１００を用いた主観評価でも同様の結果を得ることができる。
【００４１】
（３）使用可能温度の観点から
本発明者は、６０℃程度までの温度範囲で駆動可能であれば、更に使いやすい液晶表示素子になるとの考えから、当該温度範囲での駆動を達成可能な液晶表示素子を実現する条件について鋭意研究を行った。その結果、液晶組成物の等方相転移温度（以下、相転移温度と呼ぶ）Ｔｃと、駆動可能な温度の上限との関係として、図１２に示すようなグラフを得ることができた。なお、図１２は、青、緑、赤表示部１３０Ｂ、１３０Ｇ、１３０Ｒ全てに共通のグラフである。図１２によれば、駆動可能な温度範囲の上限が６０℃以上となる相転移温度は、８０℃以上であることがわかる。したがって、本実施形態では、液晶組成物の相転移温度Ｔｃを８０℃以上とすることとした。なお、駆動可能な温度範囲とは、２５℃のプレーナ状態での明るさ（反射率）を１００％としたときに、９０％以上の明るさを実現できる温度範囲を意味している。つまり、駆動可能な温度範囲の上限が６０℃である場合とは、図１３のグラフに示すような明るさ特性を有している場合を意味する。
【００４２】
以上のような条件を満足する液晶組成物（緑表示部１３０Ｇで用いる液晶組成物）を、本発明者は、以下のような製造方法にて製造した。
【００４３】
（ａ） 市販のネマティック液晶Ａ（屈折率異方性（Δｎ）が０．２５、誘電率異方性（Δε）が７．０、粘度（η）が室温で２０ｍＰａ・ｓ、相転移温度（Ｔｃ）が１１１℃）と、ネマティック液晶Ｂ（Δｎが０．２３、Δεが３６．３、ηが室温で６０ｍＰａ・ｓ、Ｔｃが８０℃）を重量比でほぼ１：１の割合で混合する。この混合により、ネマティック液晶Ｃ（Δｎが０．２４、Δεが２５．０、ηが室温で６０ｍＰａ・ｓ、Ｔｃが９５℃）ができる。
【００４４】
（ｂ） 上記（ａ）のネマティック液晶Ｃに対して、市販のカイラル剤Ａ（Δεが２５、Ｔｃが７０℃）及びカイラル剤Ｂ（Δεが３１、Ｔｃが１０８℃）を、ネマティック液晶Ｃとカイラル剤Ａ，Ｂの合計重量に対し、２６重量％となるように添加し、反射のピーク波長が５６０ｎｍ（緑）付近となるように選択した液晶組成物Ｘを調製した。カイラル剤Ａとカイラル剤Ｂとは常温では固体である。また、カイラル剤Ａとカイラル剤Ｂの混合物は、Δεが２５、Ｔｃが８８℃であった。ここで、上記２６重量％の内訳は、カイラル剤Ａが２１重量％で、カイラル剤Ｂが残りの５重量％である。なお、ネマティック液晶Ｃは、７４重量％である。
【００４５】
このようにして調整された液晶組成物ＸのΔｎとΔεは、０〜７０℃の温度範囲でそれぞれ、０．２３と２４．５であった。また、Ｔｃは８９℃であった。粘度は常温で約７４ｍＰａ・ｓ、５０℃で約２０ｍＰａ・ｓ、０℃で約５５０ｍＰａ・ｓであった。
【００４６】
したがって、液晶組成物Ｘによれば、η／Δε1/2×１／Ｅ2が０．６９となるため、上述した条件（η／Δε1/2×１／Ｅ2は１．０以下）を達成できた。また、Ｅを４．８（Ｖ／μｍ）としたときのη／Δε1/2は１６．０となるため、上述した条件（η／Δε1/2は２３以下）を達成できた。
【００４７】
この液晶組成物Ｘを評価用液晶セルに注入して評価したところ、ＸＧＡでの書き込み時間が約３．２（ｓ）となり、明るさ（反射率）が３１、コントラスト比が１１．８で良好な表示特性を得ることができた。
【００４８】
なお、青表示部１３０Ｂで用いる液晶組成物については、反射のピーク波長が４３５ｎｍ付近となるように、カイラル剤の添加量をわずかに変えて、らせんピッチを調整すれば良い。また、赤表示部１３０Ｒで用いる液晶組成物については、反射のピーク波長が７５０ｎｍ付近となるように、カイラル剤の添加量をわずかに変えて、らせんピッチを調整すれば良い。これにより、上記液晶組成物Ｘと同様の効果を得ることができる。
【００４９】
次に、本実施形態の青表示部１３０Ｂ、緑表示部１３０Ｇ、赤表示部１３０Ｒの製造方法の一例について、図１４に基づいて説明する。
（１）基板として、１００μｍ厚のポリエチレンテレフタレート（ＰＥＴ）製フィルム基板４１，４２を用意し、基板４１，４２表面に透明導電膜４３，４４を成膜する。２枚の基板は、パッシブ駆動ができるように、互いに直行する方向に駆動電極を形成する。この２枚の基板の組を３組用意する。
（２）次いで、組をなす基板の一方に、スピンナにてアクリル系ネガレジストを製膜し、フォトプロセスを経て、画素間に画素を仕切るためのアクリル系ネガレジストによる構造物４９を形成する。なお、レジストはアクリル系以外のネガレジストおよびポジレジストでも良い。ポジレジストの場合は別途樹脂性等の球状スペーサを基板に散布し、スペーサとする必要がある。スペーサとしては、表面に熱可塑性の樹脂がコーティングされた固着スペーサを用いることもできる。スペーサによって形成されるギャップは、例えば、３．５〜６μｍの範囲であることが好ましい。ギャップがこの範囲よりも小さい場合には、反射率が低下して暗い表示となり、大きい場合には、駆動電圧が上昇して汎用部品による駆動が困難になるからである。
（３）その後、構造物４９を形成した基板に、基板端部に注入用の開口部が設けられるようにシール材４７を塗布する。
（４）そして、組をなす２枚の基板を貼り合わせて、加圧・加熱することで接着する。
（５）以上のようにして準備した空パネル３組を、それぞれ真空状態とし、パネル端部をそれぞれ青色、緑色、赤色のコレステリック液晶に浸漬させ、大気開放をすることで液晶組成物４５を注入する。
（６）その後、注入用の開口部を封止材４８により封止することで、各表示部１３０Ｂ，１３０Ｇ，１３０Ｒが製造できる。そして、これら表示部１３０Ｂ，１３０Ｇ，１３０Ｒを、視認側から青、緑、赤の順に積層することで、図１の液晶表示素子１００の製造が完了する。
【００５０】
以上、詳細に説明したように、本実施形態によると、液晶組成物の粘度η、誘電率異方性Δε、電界強度Ｅとした場合に、η／Δε1/2／Ｅ2の値が１．０以下で、屈折率異方性Δｎが０．２３以上となる液晶組成物４５を、液晶表示素子１００に用いたので、短い書き込み時間と、良好な表示性能（明るさ及びコントラスト比）を同時に達成することができる。また、Ｅの値を、一般的に用いられる値４．８とすれば、η／Δε1/2の値を２３以下、屈折率異方性Δｎを０．２３以上とすることで、上記と同様の効果を得ることができる。また、本実施形態によれば、η／Δε1/2／Ｅ2（又はη／Δε1/2）という式が所定の条件を満たす液晶組成物を用いるため、従来のようにηやΔεそれぞれが所定条件を満たさなければならない場合よりも、液晶組成物選択の幅の広がりが期待できる。
【００５１】
また、本実施形態によると、液晶組成物４５の等方相転移温度（Ｔｃ）が８０℃以上であるので、６０℃までの温度範囲で駆動可能な、利用しやすい液晶表示素子１００を実現することができる。
【００５２】
また、本実施形態によると、液晶表示素子１００が、青、緑、赤の３層の表示部１３０Ｂ，１３０Ｇ，１３０Ｒを備えているので、書き込み時間が短縮され、かつ良好な表示性能で、カラー表示を実現することが可能である。また、各色の視認性の違いを考慮して、各表示部を、視認方向から青、緑、赤の順に積層したので、この点からも、良好な表示特性を得ることができる。
【００５３】
なお、フィルム基板４１には、例えば、約０．５〜８°のプレチルト角を有する配向制御膜を設けることもできる。これにより、液晶分子の配向方向が揃うため、明るさ及びコントラスト比が良好な表示を実現できる。
【００５４】
なお、上記実施形態では、液晶組成物の一例として、ネマティック液晶Ａ、Ｂなどを用いて生成された液晶組成物Ｘを説明したが、これに限られるものではない。他の液晶組成物でも上記条件を満足する液晶組成物であれば、同様の効果を得ることができる。
【００５５】
なお、上記実施形態では、カラー表示を実現するために、青表示部１３０Ｂ、緑表示部１３０Ｇ、赤表示部１３０Ｒを積層する場合について説明したが、これに限られるものではない。液晶表示素子は、モノクロ表示のみが可能な単層パネルであっても良い。
【００５６】
上述した実施形態は本発明の好適な実施の例である。但し、これに限定されるものではなく、本発明の要旨を逸脱しない範囲内において種々変形実施可能である。
【符号の説明】
【００５７】
４１  フィルム基板（電極基板）
４２  フィルム基板（電極基板）
４５  液晶組成物（カイラルネマティック液晶組成物）
１００  液晶表示素子
【図１】
2011133639.tif 000003
【図２】
2011133639.tif 000004
【図３】
2011133639.tif 000005
【図４】
2011133639.tif 000006
【図５】
2011133639.tif 000007
【図６】
2011133639.tif 000008
【図７】
2011133639.tif 000009
【図８】
2011133639.tif 000010
【図９】
2011133639.tif 000011
【図１０】
2011133639.tif 000012
【図１１】
2011133639.tif 000013
【図１２】
2011133639.tif 000014
【図１３】
2011133639.tif 000015
【図１４】
2011133639.tif 000016